도 2 a 내지 2 b 를 참조 하 면 , 상기 커버 유리 ( 14 ) 는 주 표면 ( 18 A ) 을 한정 하 는 기판 ( 18 ) 을 포함 할 수 있 다 . 필름 ( 22 ) 은 상기 기판 ( 18 ) 의 표면 ( 18 A ) 상 에 위치 된다 . 상기 기판 ( 18 ) 은 유리 - 계 물질 로 구성 될 수 있 다 . 유리 - 계 물질 로 이루어진 경우 , 상기 기판 ( 18 ) 은 이온 교환 되 거나 또는 비 - 이온 교환 될 수 있 다 . 상기 기판 ( 18 ) 의 물질 로서 사용 될 수 있 는 예시 적 인 이온 - 교환 가능 한 유리 는 알칼리 알루미노 실리케이트 유리 또는 알칼리 알루미노 보로 실리케이트 유리 이 며 , 다른 유리 조성물 도 사용 될 수 있 다 . 본원 에서 사용 되 는 바 에 따라 , 이온 - 교환 가능 한 "" 은 좀 더 크 거나 또는 좀 더 작 은 크기 의 동일 원자가 의 양이온 으로 유리 ( 예 를 들 어 ", 기판 ( 18 ) ) 의 표면 ( 예 를 들 어 , 표면 ( 18 A ) ) 에 또는 그 부근 에 위치 된 양이온 을 이온 교환 할 수 있 는 유리 를 의미 한다 . 일 예 에서 , 상기 기판 ( 18 ) 의 조성물 은 SiO 2 , B 2 O 3 　 및 Na 2 O 를 포함 할 수 있 으며 , 여기 서 ( SiO 2 　+ B 2 O 3 ) > 66 mol . %, 및 Na 2 O > 9 mol . % 이 다 . 이러 한 실시 예 에서 , 상기 기판 ( 18 ) 은 약 6 wt . % 이상 의 알루미늄 산화물 을 포함 할 수 있 다 . 상기 기판 ( 18 ) 은 알칼리 토 금속 산화물 의 함량 이 약 5 % 이상 이 도록 하나 이상 의 알칼리 토 금속 을 포함 할 수 있 다 . 또한 , 상기 기판 ( 18 ) 은 하나 이상 의 K 2 O , MgO , 및 CaO 를 포함 할 수 있 다 . 본원 에서 사용 되 는 바 에 따라 , " 용어 "" 유리 "" 는 유리 및 유리 - 세라믹 을 포함 하 여 "," 적어도 부분 적 으로 유리 로 이루어진 모든 물질 을 포함 하 는 것 으로 의미 된다 . "" 유리 - 세라믹 "" 은 유리 의 제어 된 결정화 를 통해서 생산 된 물질 을 포함 한다 . 구 현예 에서 ", 유리 - 세라믹 은 약 30 % 내지 약 90 % 의 결정도 를 갖 는다 . 적합 한 유리 - 세라믹 의 예 는 Li 2 O - Al 2 O 3 - SiO 2 계 ( 즉 LAS - 계 ) 유리 - 세라믹 , MgO - Al 2 O 3 - SiO 2 계 ( 즉 MAS - 계 ) 유리 - 세라믹 , ZnO × Al 2 O 3 × nSiO 2 ( 즉 ZAS 계 ) , 및 / 또는 β - 석영 고용체 , β - 스 포 듀 민 , 코디 어 라이트 , 및 리튬 디 실리케이트 를 포함 하 는 주 된 결정 상 을 포함 하 는 유리 - 세라믹 을 포함 할 수 있 다 . 상기 유리 - 세라믹 기판 은 본원 에 개시 된 화학 강화 공정 을 사용 하 여 강화 될 수 있 다 . 하나 이상 의 구 현예 에서 , MAS - 계 유리 - 세라믹 기판 은 Li 2 SO 4 용융 염 에서 강화 될 수 있 으며 , 여기 서 Mg 2 + 에 대한 2 Li + 의 교환 이 일어날 수 있 다 .